(57)【要約】【課題】  耐熱性、強度、透明性を有しつつ、特定のアルカリ領域における任意の所定温度、ｐＨ条件によりすみやかに可溶化し、内包物を放出させることのできるアルカリ可溶性マイクロカプセルであって、さらに、低毒性のアルカリ可溶性マイクロカプセルを提供すること。【解決手段】  マイクロカプセルの皮膜を形成するにあたってカルボキシル基を有する親水性コロイドをオキサゾリン基を有する化合物によって硬化し、形成したことなどを特徴とするマイクロカプセル。【選択図】  図１
2007000756.tif 000002
【特許請求の範囲】
【請求項１】
カルボキシル基を有する親水性コロイドをオキサゾリン基を有する化合物によって硬化した皮膜を有することを特徴とする、アルカリ可溶性マイクロカプセル。
【請求項２】
前記オキサゾリン基を有する化合物が高分子化合物であることを特徴とする請求項１に記載のマイクロカプセル。
【請求項３】
前記親水性コロイドがゼラチンである請求項１または２の何れかに記載のマイクロカプセル。
【発明の詳細な説明】
【技術分野】
【０００１】
本発明は、可溶性マイクロカプセルに関するもので、より詳しくは、特定の親水性コロイドとオキサゾリン基を有する化合物（以下、オキサゾリン化合物ということがある）によって皮膜を形成したマイクロカプセルであって、所望によりアルカリ領域における任意の所定温度で可溶化し、内包物を放出し得るアルカリ可溶性マイクロカプセルに関するものである。
【背景技術】
【０００２】
従来、マイクロカプセルは種々の用途に応用されており、その製造法に関しても多くの提案がなされている。例えば、工業的に応用されているマイクロカプセル化法の一つとして挙げられるコンプレックスコアセルベーション法は、以下のような処理例によってマイクロカプセルを製造するものである。
（１）皮膜物質（ポリカチオン）を含む水溶液中に芯物質（油性物質）を分散させ、油滴が水溶液中に分散したＯ／Ｗエマルジョンとする。
（２）エマルジョンにポリアニオンを添加して混合し、酸を添加してｐＨを３〜５程度に調整する。これによりコアセルベーションが生じ、コアセルベート皮膜が形成される。
（３）温度を低温にしてコアセルベート滴の皮膜をゲル化させ、さらに硬化剤を添加して皮膜を硬化（架橋および／または変性）させる。
【０００３】
このような方法においてマイクロカプセル皮膜の硬化剤として用いられるのはホルムアルデヒドやグルタルアルデヒド等のアルデヒド類が一般的であった。しかし、アルデヒド類は効果的な硬化剤であるが、反応性が高く、一度硬化したマイクロカプセルを任意に可溶化し、内包物を放出させることはできなかった。また、毒性が強く、経口用途での使用ができないほか、その他の用途・製造工程においても、毒性の観点や環境への配慮の観点から使用することが好ましくない。ホルムアルデヒド、グルタルアルデヒドは共にＰＲＴＲ法第１種指定化学物質に指定されており、特にホルムアルデヒドは、近年シックハウス症候群の原因物質として関連性が疑われており、更に揮発性有機化合物（以下、ＶＯＣという）として排出規制対象物質に位置付けられている。このため、アルデヒド類以外の硬化剤にて可溶化マイクロカプセルを形成すべく種々の検討がなされている。
【０００４】
可溶化マイクロカプセルの研究としては種々の提案がある。
例えば、特許文献１等には熱現像複写剤料として、アルカリ水溶液に可溶なポリマーを壁材とするカプセルが提案されている。アルカリ可溶性ポリマーとしては、スチレン−アクリル系のポリマー等が例示されているが、用途が熱現像複写材料であることから、比較的特殊なポリマーを用いている。従って、カプセル形成には加熱相分離法を用い例示してあるようにやや製造方法において汎用性に欠けるものであった。また、当該ポリマーは食用、経口用途には適さないものであった。
【０００５】
また、特許文献２には、可溶化マイクロカプセルとしてゼラチンの保護コロイド性を利用し油を内包した食用マイクロカプセルの提案がある。しかし、内包物の放出に関する具体的記述は無く、ゼラチンを硬化する方法についても本発明に関する記載はないものであった。
【０００６】
一方、オキサゾリン基を有する化合物（高分子）は硬化性樹脂組成物として積層フィルム、インクジェット記録紙、ハロゲン化銀写真感光材料等として提案されている（特許文献３〜５）。オキサゾリン基はカルボキシル基との反応が可能であり、カルボキシル基含有物質としてゼラチンについても一部例示がある。従って、カルボキシル基とオキサゾリン基の反応、及びゼラチンとオキサゾリン化合物との硬化に関すること自体は知られている。
しかしながら、これらの用途は主としてコーティングに関するものであり、比較的高温で反応させるものである。一部に、オキサゾリン基を有する化合物を用いた場合に比較的低い温度（たとえば６０〜１２０℃）で硬化することができる（特許文献３）旨の開示はあるものの、単に塗布物を乾燥・硬化させるものであり、所望の内包物を保持するマイクロカプセルを得るためのものではなかった。
【特許文献１】特開平１１−１０９５４９号公報
【特許文献２】特開昭６０−３７９３４号公報
【特許文献３】特開平５−２５３６１号公報
【特許文献４】特開平１１−２３１４４７号公報
【特許文献５】特開２００２−２９６７２３号公報
【発明の開示】
【発明が解決しようとする課題】
【０００７】
本発明は、耐熱性、強度、透明性を有しつつ、特定のアルカリ領域における任意の所定温度、ｐＨ条件によりすみやかに可溶化し、内包物を放出させることのできるアルカリ可溶性マイクロカプセルであって、さらに、低毒性のアルカリ可溶性マイクロカプセルを提供しようとするものである。
【課題を解決するための手段】
【０００８】
本発明は、上記課題を解決するために、マイクロカプセルの皮膜を形成するにあたってカルボキシル基を有する親水性コロイドをオキサゾリン基を有する化合物によって硬化し、形成したことなどによって、本発明のアルカリ可溶性マイクロカプセル等を完成した。
すなわち、本発明は、
「１．カルボキシル基を有する親水性コロイドをオキサゾリン基を有する化合物によって硬化した皮膜を有することを特徴とする、アルカリ可溶性マイクロカプセル。
２．前記オキサゾリン基を有する化合物が高分子化合物であることを特徴とする第１項に記載のマイクロカプセル。
３．前記親水性コロイドがゼラチンである第１項または第２項の何れかに記載のマイクロカプセル。」に関する。
【発明の効果】
【０００９】
本発明によれば、耐熱性、強度、透明性を有しつつ、低毒性で、特定のアルカリ領域における任意の所定温度、ｐＨ条件によりすみやかに可溶化し、内包物を放出させることのできるアルカリ可溶性マイクロカプセルを得ることができる。
また、マイクロカプセル皮膜の硬化時にアルカリ領域へのｐＨ調整が不要で、マイクロカプセル分散液の増粘やマイクロカプセル同士の凝集、マイクロカプセル皮膜の膨潤といった現象を回避でき、より単核なマイクロカプセルを得ることができる。
【発明を実施するための最良の形態】
【００１０】
マイクロカプセルの製造法
本発明のアルカリ可溶性マイクロカプセルは、カルボキシル基を有する親水性コロイドをオキサゾリン基を有する化合物によって硬化することによりマイクロカプセル形成すること等を特徴とする。
ここで親水性コロイドとは、溶媒中に存在し、芯物質の周囲に配位してエマルジョンを形成しうる分子コロイド等を示している。
例えば、カルボキシル基を有する親水性コロイド（以下、基本皮膜物質ということがある）としては、ゼラチンやアルブミンなどの水溶性蛋白質、澱粉や寒天、アラビアゴムなどの天然高分子物質、カルボキシメチルセルロース、カルボキシルメチルヒドロキシエチルセルロースなどの合成セルロースエーテル類、ポリビニルメチルエーテル・無水マレイン酸共重合体、カルボキシル基変性ポリビニルアルコールなどの合成高分子化合物などが挙げられ、その１種または２種以上を混合して使用することができる。中でも基本皮膜物質として使用するには、ゲル化性を有する水溶性蛋白質が好ましい。更にアルカリ処理ゼラチンや酸処理ゼラチンなどのゼラチン類がよく、その中でもアルカリ処理ゼラチンが最適である。ゼラチンには毒性が無く、食用、経口用途にも適している。
ゼラチンはコラーゲンから抽出する際の処理方法の違いにより酸処理ゼラチンとアルカリ処理ゼラチンに大別される。アルカリ処理ゼラチンは石灰漬処理工程でアミノ酸側鎖の脱アミド化が進み酸処理ゼラチンと比較してカルボキシル基への変性量が多い。オキサゾリン基はカルボキシル基との反応に対して活性が高いことからカルボキシル基を多く有しているアルカリ処理ゼラチンはオキサゾリン化合物による架橋材料として適している。
【００１１】
本発明のマイクロカプセルについて、コンプレックスコアセルベーション法を用いた例として、その製造工程の順序に従って説明すると以下の通りである。もっとも、マイクロカプセルの製造法として他の方法を用いることができるのはいうまでもない。
まず、カルボキシル基を有する親水性コロイド、すなわち、基本皮膜物質を含む水溶液中に芯物質（油性物質）を分散させ、油滴が水溶液中に分散したＯ／Ｗエマルジョンを形成させる。
【００１２】
用いられる芯物質は、目的とするマイクロカプセルに応じて任意に選択される。例えば粘着剤、接着剤、色材、食品、医薬品、医薬部外品、農薬、防虫剤、肥料、香料、洗浄剤等が挙げられ、水に不混和なものを芯物質とすることができる。
【００１３】
カルボキシル基を有する親水性コロイド（基本皮膜物質）は、ポリカチオンとして等イオン点を有する、ゲル化し得る親水性コロイドが使用され、一般に水溶性タンパク質が用いられる。より具体的にはゼラチン、寒天、カゼイン、大豆蛋白、コラーゲン、アルブミンなどが挙げられる。中でも酸処理ゼラチン、アルカリ処理ゼラチン等のゼラチンが好ましく、更にアルカリ処理ゼラチンを用いることが最も好ましい。
【００１４】
芯物質を基本皮膜物質を含む水溶液中に分散させるには、通常水溶液中に芯物質を添加し、撹拌や超音波照射などの方法を用いることができる。芯物質、皮膜物質の濃度は、目的とするマイクロカプセルに求められる性質や形状によって任意に選択される。また、分散により得られる芯物質の液滴の大きさは、最終的に得られるマイクロカプセルの大きさに関係する。マイクロカプセルの大きさはその目的に応じて選択され、エマルジョンの液滴の大きさがほぼマイクロカプセルの粒子径として反映される。最終的なマイクロカプセルの大きさは、具体的には球換算の直径が一般に０．１〜３０００μｍ、好ましくは０．１〜２０００μｍ、更に好ましくは０．１〜１０００μｍに応じた油滴が得られるように分散を行う。
【００１５】
続いて得られたＯ／Ｗエマルジョンにポリアニオンを混合し、均一とした後にｐＨを酸性にしてコアセルベート皮膜を形成させる。
【００１６】
用いられるポリアニオンは、必要に応じて選択されるが、具体的にはアラビアゴム、カルボキシメチルセルロースナトリウム、アルギン酸ナトリウム、ポリビニルベンゼンスルホン酸ナトリウム、ポリビニルメチルエーテル・無水マレイン酸共重合体などが挙げられる。これらのうちアラビアゴム、カルボキシメチルセルロースナトリウムなどが好適に用いられる。
【００１７】
ポリアニオンを混合した後、エマルジョンのｐＨは酸性、例えばｐＨ＝３〜５、好ましくは４〜５、に調整される。このときに用いられる酸は、芯物質や皮膜材料の性質を損なわないもの、また硬化反応を阻害しないものを選択することが好ましい。一般には酢酸、クエン酸、コハク酸、シュウ酸、乳酸、サリチル酸等の有機酸、塩酸、硫酸、リン酸等の無機酸が用いられる。
【００１８】
コアセルベート皮膜が形成されたエマルジョンを、皮膜のゲル化を行うために引き続き冷却する。通常はエマルジョンを５〜２５℃、好ましくは５〜１０℃、に冷却して皮膜をゲル化させる。
【００１９】
ゲル化した皮膜を硬化させるために、続いてエマルジョンに硬化剤を混合する。従来知られているホルムアルデヒドやグルタルアルデヒド等のアルデヒド類などによって硬化させることも可能ではあるが、これらはアルカリ可溶性にできない上、毒性の観点や環境への配慮の観点から使用することができない。
そこで本発明では、硬化剤としてオキサゾリン基を有する化合物を用いる。このようないわゆるオキサゾリン化合物は、（化１）に示したようなオキサゾリン基を有する化合物であり、例えば、２，２’−ビス−（２−オキサゾリン）、２，２’−メチレン−ビス−（２−オキサゾリン）、２，２’−エチレン−ビス−（２−オキサゾリン）、２，２’−トリメチレン−ビス−（２−オキサゾリン）、２，２’−テトラメチレン−ビス−（２−オキサゾリン）、２、２’−ヘキサメチレン−ビス−（２−オキサゾリン）、２，２’−オクタメチレン−ビス−（２−オキサゾリン）、２，２’−エチレン−ビス−（４，４’−ジメチル−２−オキサゾリン）、２，２’−ｐ−フェニレン−ビス−（２−オキサゾリン）、２，２’−ｍ−フェニレン−ビス−（２−オキサゾリン）、２，２’−ｍ−フェニレン−ビス−（４，４’−ジメチル−２−オキサゾリン）、ビス−（２−オキサゾリニルシクロヘキサン）スルフィド、ビス−（２−オキサゾリニルノルボルナン）スルフィドなどのオキサゾリン化合物。また、付加重合性オキサゾリン化合物として２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリンなどが挙げられる。これらの１種もしくは２種以上の化合物を重合または共重合したものを使用可能である。
さらに、該化合物と、（メタ）アクリル酸メチル、（メタ）アクリル酸ブチル、（メタ）アクリル酸２−エチルヘキシル等の（メタ）アクリル酸エステル類；（メタ）アクリロニトリル等の不飽和ニトリル類；（メタ）アクリルアミド、Ｎ−メチロール（メタ）アクリルアミド等の不飽和アミド類；酢酸ビニル、プロピオン酸ビニル等のビニルエステル類；メチルビニルエーテル、エチルビニルエーテル等のビニルエーテル類；エチレン、プロピレン等のα−オレフィン類；塩化ビニル、塩化ビニリデン、フッ化ビニル等のハロゲン化α，β−不飽和単量体類；スチレン、α−メチルスチレン等のα，β−不飽和芳香族単量体類等を共重合したものも使用可能である。
そのような化合物の一例としては、上記の特許文献３、特許文献４等に記載のオキサゾリン化合物などが例示できる。
市販されている具体的な例としては、エポクロスＷＳ−５００、エポクロスＷＳ−７００、エポクロスＫ−１０１０Ｅ、エポクロスＫ−１０２０Ｅ、エポクロスＫ−１０３０Ｅ、エポクロスＫ−２０１０Ｅ、エポクロスＫ−２０２０Ｅ、エポクロスＫ−２０３０Ｅ、エポクロスＲＰＳ−１００５、エポクロスＲＡＳ−１００５(いずれも株式会社日本触媒製)、ＮＫリンカーＦＸ(新中村化学工業株式会社製)などが挙げられる。
【化１】
2007000756.tif 000003
（式中、Ｒ1、Ｒ2、Ｒ3、Ｒ4、はそれぞれ独立に水素、ハロゲン、アルキル、アラルキル、フェニルまたは置換フェニルを表し、Ｒ5 は付加重合性不飽和結合を持つ非環状有機基を表す。）
【００２０】
オキサゾリン基を有する化合物は高分子化合物であることが好ましい。ここで高分子化合物とは、数平均分子量が１万以上のものをいう。
さらにフィルム形成性を有する高分子化合物であると、マイクロカプセル皮膜のさらなる強度向上、内包物の保持能力向上などの効果を得ることができる。これは、硬化剤自体が成膜性を有するため、皮膜物質を硬化させると同時に硬化剤自体による２重被覆を生じ、マイクロカプセル皮膜を強化するためと推測される。
ここでフィルム形成性とは、オキサゾリン基を有する高分子化合物単独の溶液を塗布・蒸発乾燥させた際にフィルム状の成膜性を有することをいう。
カプセル皮膜のさらなる強度向上のほか、密閉性の向上、可撓性、柔軟性などの好適効果も得ることができる。
しかしながら、アルカリ可溶化の際、即応性に欠ける面が危惧され、注意を要する。即時可溶化させるものでなく、徐々に溶解する、いわゆる徐放性マイクロカプセルを得たい場合は、効果的な方法のひとつとして利用できる。
【００２１】
このように皮膜を硬化させた後、必要に応じて濾過やデカンテーション、脱水、分液、乾燥等の操作により目的のマイクロカプセルを得ることができる。
【００２２】
なお、マイクロカプセルの組成は、上記成分のほか、オキサゾリン基化合物による硬化を阻害しない等、マイクロカプセルの性能に悪影響を与えない範囲で、または特別の効果を付与させるために、第三成分を配合することもできる。例えば、リン酸水素２アンモニウム等のオニウム塩を配合すると、硬化触媒として作用する場合があるので、条件によっては好ましい態様となる。
【００２３】
未硬化のゲル皮膜を水溶液中で硬化反応させる場合、処理温度を基本皮膜物質のゲル化点以上にすることは問題がある。なぜならば硬化前で耐熱性を有していないゲル皮膜は、そのゲル化点以上の温度で容易に水に対して溶解するからである。また、ゲル化点付近の温度ではマイクロカプセル同士の凝集が生じ易いなどの問題もある。特に、マイクロカプセルのように芯物質（内包物）の周囲に対して任意の位置・形状に基本皮膜物質を配置し、その状態を維持しながらの硬化を所望するときは非常に困難を伴う。例えば、基本皮膜物質の一種であるゼラチン水溶液の一般的なゲル化点は２５℃前後である。
【００２４】
ゼラチンのような基本皮膜物質をオキサゾリン化合物により硬化したマイクロカプセルの例は見当たらない。
本発明でオキサゾリン化合物を硬化剤として用いる際の、適正な反応条件の例を以下に示す。この条件によれば、水中での皮膜硬化が可能となり、好適なマイクロカプセルの硬化が可能となる。
【００２５】
コンプレックスコアセルベーション法におけるオキサゾリン化合物による硬化は、未硬化の基本皮膜物質（ゼラチン）マイクロカプセルと調整液を分離し、マイクロカプセルを水で数回洗浄した後に行う必要がある。このような操作を行わないと硬化が十分に成されない。これは、コンプレックスコアセルベーション法でマイクロカプセルを調整した場合、マイクロカプセルが分散している水溶液中には、コアセルベーションに必要なポリアニオンや未析出（溶解状態）の基本皮膜物質（ゼラチン）分子が存在していると考えられる。ポリアニオンは通常、カルボキシル基を有する化合物（アラビアゴム、カルボキシメチルセルロース等）が一般的に使用される。また、基本皮膜物質（ゼラチン）分子は当然にカルボキシル基を有している。
すなわち、この状態のマイクロカプセル分散液中にはオキサゾリン基と反応し得るカルボキシル基含有成分として、
ａ）溶解状態の基本皮膜物質分子（ゼラチン等）
ｂ）溶解状態のポリアニオン分子（アラビアゴム、カルボキシメチルセルロース等）
ｃ）分散状態の基本皮膜物質ゲル（ゼラチンゲル等）
が存在しているといえる。分散状態の基本皮膜物質（ゼラチンゲル）とオキサゾリン化合物を効率的に反応させるには溶解状態のａ）、ｂ）を除去する必要があると推測されるからである。
【００２６】
オキサゾリン化合物はカルボキシル基を有する親水性コロイド全般と反応して硬化皮膜を有するマイクロカプセルを与えるが、カルボキシル基を有する親水性コロイドとしては、水溶性蛋白質が好ましく、中でもゼラチンが好ましい。特にｐＩ（isoionic point：等イオン点)として４．９〜８．１を有するものが望ましく、さらにはアルカリ処理ゼラチンが好ましい。この範囲、種類のゼラチンは単核マイクロカプセルとなり易く、アルカリ可溶化の即応性に寄与するからである。
本発明においてｐＩの測定値は、ゼラチン水溶液をイオン交換樹脂で処理した後、該ゼラチン水溶液を３５℃においてｐＨ測定した値を使用したが、それ以外の一般的に使用されるｐＩ（isoionic point：等イオン点)測定、並びにそれに相当するものも使用可能である。
オキサゾリン化合物はゼラチン全般に対して硬化皮膜を形成し、好適なマイクロカプセルを得ることができるが、ｐＩが８．１を超える（例えば、酸処理ゼラチン）ゼラチンを用いたマイクロカプセルは硬化後に静置（ｒ．ｔ．）状態で経時保管を行うとマイクロカプセル同士が凝集し、再分散が困難になる傾向がある。
ｐＩはゼラチン等の等イオン点を表すものであり、これは基本皮膜物質（ゼラチン）分子の持つカルボキシル基とアミノ基の量を示すものであるといえる。
ｐＩが低いゼラチンはアミノ酸側鎖の酸アミド結合が脱アミド化により減少し、カルボキシル基が増大していることを示す。オキサゾリン基はカルボキシル基と反応を生じるため、カルボキシル基の量が多いほど、基本皮膜物質（ゼラチン）とオキサゾリン化合物による架橋点は多くなると考えられる。つまり、十分な架橋が確保できることになり、経時的にも安定なマイクロカプセルが得られ易いと推測される。
以上により、ｐＩ値が４．９〜８．１であると凝集のない単核のマイクロカプセルとなり易いのである。
【００２７】
オキサゾリン化合物と基本皮膜物質との反応はｒ．ｔ．条件でも進行する。但し、一般的な有機反応と同様、できるだけ加温して反応を進めることが望ましい。このため、用いる基本皮膜物質はそのゲル化点ができるだけ高いものを用いた方が反応温度を確保でき、より短時間で所望の処理を行うことができる。
【００２８】
なお、本例はコンプレックスコアセルベーション法によって説明したが、シンプルコアセルベーション法、オリフィス法など他のマイクロカプセル製造法によっても類似の効果を得ることができることは、上述の通りである。
【００２９】
マイクロカプセル
本発明によるマイクロカプセルは、カルボキシル基を有する親水性コロイドである基本皮膜物質を、オキサゾリン基を有する化合物によって硬化させ、皮膜形成するものであり、上記のマイクロカプセルの製造プロセスなどにより得られる。
その結果、特定のｐＨ、温度において、アルカリ可溶化させることのできるマイクロカプセルを得ることができる。
【００３０】
本発明によるマイクロカプセルは、芯物質および皮膜物質を選択することによって各種の用途に用いることができる。具体的には、粘着剤、接着剤、色材、食品、医薬品、医薬部外品、農薬、防虫剤、肥料、香料、洗浄剤などの用途が挙げられる。すなわち、常態では耐熱性、強度を維持し、内包物を保持しつつ、特定のｐＨ（アルカリ領域）温度によって内包物を開放したい用途に使用できる。
これらの用途においては、毒性に対する配慮が必要となるため、マイクロカプセルの材料として毒性を有するアルデヒド類、例えばホルムアルデヒドやグルタルアルデヒドを用いないことが好ましい。また、玩具、文具等においてもＶＯＣであるホルムアルデヒドの揮発や、誤った使用方法による事故等も想定され、好ましくない。すなわち、皮膜が排出規制対象物質であるＶＯＣやシックハウス症候群の原因となりうる高い有害性を有するアルデヒド類を実質的に含まないことが好ましい。
【００３１】
本発明のアルカリ可溶性マイクロカプセルはｐＨ＝１１〜１４のアルカリ領域において２０〜８０℃の所定の温度によって可溶となる。このｐＨ領域と所定温度は、用いるカルボキシル基を有する親水性コロイド（基本皮膜物質）の選択等により決められる。
【００３２】
以下に、本発明を諸例を用いて説明する。
【００３３】
実施例１
系の温度を４０℃に保ち、１０質量％アルカリ処理ゼラチン水溶液（株式会社ニッピ製  ＡＤ  ｐＩ：５．０６）  ６０質量部を撹拌しながら、４０℃の温水（イオン交換水）  ８０質量部、イソパラフィン（エッソ化学社製  アイソパーＭ）  ８０質量部を順に添加して乳化・分散させてＯ／Ｗエマルジョンを形成させた。さらにポリアニオンとして１．２５質量％カルボキシメチルセルロースナトリウム水溶液（第一工業製薬株式会社製  セロゲンＦ−７Ａ）６０質量部を混合して均一にした。１０質量％塩酸（和光純薬工業株式会社製  試薬）を添加してｐＨを４．２に調整し、コアセルベート皮膜を形成させた。このエマルジョンを撹拌しながら５℃まで徐々に冷却して皮膜をゲル化させ、３０ｍｉｎ／５℃に保ち安定化させた。冷却されたマイクロカプセル分散液を分液ロートに移し、静置によりマイクロカプセル層と分散液層に分離した。分離したマイクロカプセル層に５℃に冷却したイオン交換水を加え、撹拌洗浄を行った後に再びマイクロカプセル層と分散液層に分離した。この操作を数回繰り返した後、洗浄したマイクロカプセル分散液をビーカーに移し、撹拌を行った。系の温度を２５℃まで昇温させ、オキサゾリン高分子化合物(株式会社日本触媒  エポクロスＷＳ−７００)４８．９質量部を１０質量％塩酸(和光純薬工業株式会社製  試薬)でｐＨ４．０に調整したものを添加した。１０質量％塩酸(和光純薬工業株式会社製  試薬)を添加してｐＨを４．０に調整し、系の温度を２５℃に保ったまま６７ｈ撹拌を継続し、皮膜が硬化したマイクロカプセル分散液を得た。得られたマイクロカプセルは皮膜の膨潤が無く、耐熱性を持った単核のマイクロカプセルであった。
【００３４】
実施例２〜６
上記実施例１において、ゼラチン種を表１に記載のものに換えた他は同様にしてマイクロカプセルの製造を行った。なお、実施例４〜６において酸処理ゼラチンを用いる際のコアセルベート皮膜形成時のｐＨは４．６に調整した。
ｐＨ測定は、ガラス電極式水素イオン濃度計（東亜ディーケーケー株式会社製  ＨＭ−３０Ｓ）により測定した。
【００３５】
【表１】
2007000756.tif 000004
【００３６】
実施例１のマイクロカプセルの可溶性におけるｐＨ依存性を評価した結果を表２に示す。
マイクロカプセルの溶解の可否については、水溶液のｐＨを調整する度にサンプルを採取し、直ちにスクリュー管へ移して観察した。ｐＨ調整にあたっては、１０質量％塩酸および１０質量％水酸化ナトリウム水溶液を適宜用いた。
【表２】
2007000756.tif 000005
【００３７】
次に、他の温度における可溶点を評価した。結果を表３に示す。
なお、酸処理ゼラチンについては実施例６のものを使用した。
【表３】
2007000756.tif 000006
これらの表からグラフを書くと図１に示したように一定の温度とｐＨによる可溶化領域が判る。
図中のＡの領域がマイクロカプセルの可溶化領域である。本実施例にて基本皮膜物質として用いたゼラチンにおける可溶化境界線を越えるとマイクロカプセルはすみやかに溶解する。
その境界線は、ｆ(x)＝−１９Ｘ＋２９０  で表すことができ、
ｆ(x)＋１９Ｘ≧２９０  のとき、マイクロカプセルが溶解し、
ｆ(x)＋１９Ｘ＜２９０  のとき、マイクロカプセルの形状を保持する。
すなわち、ｐＨ＝１１のときは、約８０℃以上で可溶化する。
ｐＨ＝１４のときは、約２０℃以上で可溶化する。
ｐＨ＝１１未満では、水溶液の温度を上げても可溶化しないことが判る。
この可溶化境界線については、用いる基本皮膜物質等に固有の性質であり、その選定に応じてある程度、任意の可溶化条件を得ることができる。
【００３８】
比較例１
系の温度を４０℃に保ち、１０質量％アルカリ処理ゼラチン水溶液（株式会社ニッピ製ＡＤ  pI：５．０６)  ６０質量部を撹拌しながら、４０℃の温水（イオン交換水）  ８０質量部、イソパラフィン（エッソ化学社製  アイソパーＭ）  ８０質量部を順に添加して乳化・分散させてＯ／Ｗエマルジョンを形成させた。さらにポリアニオンとして１．２５質量％カルボキシメチルセルロースナトリウム水溶液（第一工業製薬株式会社製  セロゲンＦ−７Ａ）６０質量部を混合して均一にした。１０質量％酢酸（和光純薬工業株式会社製  試薬）を添加してｐＨを４．２に調整し、コアセルベート皮膜を形成させた。このエマルジョンを撹拌しながら５℃まで徐々に冷却して皮膜をゲル化させ、３０ｍｉｎ／５℃に保ち安定化させた。系の温度を５℃に保ちながらホルムアルデヒド水溶液（和光純薬工業株式会社製  ホルムアルデヒド液（３６〜３８％））３質量部を加え、３０ｍｉｎ撹拌した後、１０質量％水酸化ナトリウム水溶液を添加してｐＨを１０．０に調整した。系の温度を５０℃まで徐々に昇温させ、３０ｍｉｎ保持した後、撹拌しながら２０℃に冷却し、皮膜が硬化したマイクロカプセル分散液を得た。得られたマイクロカプセルは耐熱性を持った単核のマイクロカプセルであった。
【００３９】
比較例１のマイクロカプセルにおける強アルカリ下および高温下での溶解の可否を表４に示す。
この表から、ホルムアルデヒドを用いて硬化したものは、ｐＨ＝１４、温度４０℃を超えた場合にのみ溶解するため、可溶化マイクロカプセルとはいえないものであることが判る。
【表４】
2007000756.tif 000007
【００４０】
上記実施例、比較例において内包物を実験的にイソパラフィン単一系としたが、所望の目的ごとに内包物を入れることができる（実施例省略）。
【産業上の利用可能性】
【００４１】
本発明は、アルカリ可溶性のマイクロカプセルとして種々の用途に利用可能であり、用いられる芯物質によって、所望により任意のアルカリ領域における所定温度で可溶化し、内包物を放出し得る、例えば、粘着剤、接着剤、色材、食品、医薬品、医薬部外品、農業、防虫剤、肥料、香料、洗浄剤等に利用可能である。
【図面の簡単な説明】
【００４２】
【図１】本発明のマイクロカプセルの可溶化領域を表すグラフである。
【図１】
2007000756.tif 000008